ПРЕДВАРИТЕЛЬНО ПОЛИМЕРИЗОВАННЫЕ КОМПОНЕНТЫ КАТАЛИЗАТОРА ДЛЯ ПОЛИМЕРИЗАЦИИ ОЛЕФИНОВ

1. Предварительно полимеризованный компонент катализатора для полимеризации олефинов, содержащий твердый компонент катализатора, который включает атомы Mg, Ti, хлора и донор электронов (ED); указанный предварительно полимеризованный компонент катализатора, характеризующийся тем, что
донор электронов (ID) содержит, по меньшей мере, 80 моль% 1,3-диэфиров в расчете на общую молярную величину электронодонорных соединений;
3
предварительно полимеризованный катализатор имеет пористость менее 0,2 см/г, из-за пор диаметром до 1 мкм; и
указанный компонент предварительно полимеризованных катализаторов содержит менее 45% этиленового форполимера в расчете на общей вес предварительно полимеризованного катализатора.
2. Предварительно полимеризованный компонент катализатора по п.1, отличающийся тем, что молярное соотношение ID/Mg составляет от 0,030 до 0,20.
3. Предварительно полимеризованный компонент катализатора по п.1, отличающийся тем, что молярное соотношение ID/Mg составляет от 0,035 до 0,15.
4. Предварительно полимеризованный компонент катализатора по п.1, отличающийся тем, что молярное соотношение Mg/Ti составляет от 4 до 10.
5. Предварительно полимеризованный компонент катализатора по п.1, отличающийся тем, что доля этиленового форполимера составляет менее 40 вес.% исходя из общей массы предварительно полимеризованного компонента катализатора.
6. Предварительно полимеризованный компонент катализатора по п.4, отличающийся тем, что доля этиленового форполимера составляет от 15 до 35 вес.% исходя из общей массы предварительно полимеризованного компонента катализатора.
7. Предварительно полимеризованный компонент катализатора по п.1, отличающийся тем, что средний размер частиц составляет от 20 до 100 мкм.
3
8. Предварительно полимеризованный компонент катализатора по п.1, отличающийся тем, что пористость составляет менее 0,15 см/г.
9. Предварительно полимеризованный компонент катализатора по п.1, отличающийся тем, что пористость составляет от 0,05 до 0,10.
10. Предварительно полимеризованный компонент катализатора по п.1, отличающийся тем, что электронодонорное соединение (ID) выбрано из соединений формулы (I)
(I),
I
II
III
IV
III
I
IV
1
18
1
18
где R и R, равные или отличные друг от друга, представляют собой водород, линейные или разветвленные углеводородные группы C- C, которые способны образовывать одну или несколько циклических структур; группы R , равные или отличные друг от друга, представляют собой водород или углеводородные группы C-С; группы R, равные или отличные друг от друга, имеют то же значение R, за исключением того, что они не могут быть водородными; а каждая из групп от R до R может содержать гетероатомы, выбранные из галогенов, N, O, S и Si.
11. Предварительно полимеризованный компонент катализатора по п.1, отличающийся тем, что (I) выбирается из 1,3-диэфиров формулы (III)
(III)
(III),
III
IV
VI
1
20
3
20
6
20
7
20
7
20
где радикалы R и R имеют то же значение, определенное в формуле (I); радикалы R, равные или отличные друг от друга, представляют собой водород; галогены, линейные или разветвленные C-C алкильные радикалы; C-C циклоалкил, C-C арил, C-C алкиларил и C-C аралкильные радикалы, необязательно содержащие один или несколько гетероатомов, выбранные из группы, состоящей из N, O, S, P, Si и галогенов, в частности Cl и F , в качестве заменителей атомов углерода или водорода, или их обоих.
12. Предварительно полимеризованный катализатор по п.1, содержащий Ti галогенную связь и галогенид Mg.
2
13. Каталитическая система для полимеризации олефинов CH=CHR, отличающаяся тем, что R представляет собой водород или углеводородный радикал с 1–12 атомами углерода, включающая продукт реакции между
(i)  предварительно полимеризованным твердым компонентом катализатора по любому из предшествующих пунктов;
(ii) алкилалюминиевым соединением; и, необязательно,
(i) внешним электронодонорным соединением.
5
6
7
5
6
7
14. Каталитическая система по п.12, отличающаяся тем, что внешнее электронодонорное соединение выбирается среди соединений кремния формулы RaRbSi(OR)c , где a и b представляют собой целые числа от 0 до 2; c представляет собой целое число от 1 до 3; сумма (a+b+c) равна 4; R, R и R представляют собой алкильные, циклоалкильные или арильные радикалы, содержащие от 1 до 18 атомов углерода, необязательно содержащие гетероатомы, выбранные из N, O, галогена и P.
2
1
12
15. Газофазный способ полимеризации олефинов CH=CHR, отличающийся тем, что R представляет собой водород или углеводороднную группу С-С, осуществляемый в присутствии каталитической системы, по любому из пп.13–14.